표 1 에 나타내 는 중합 성 단량체 중 에 , 0 . 5 질량 % 의 열 중합 개시제 ( 아조 비스 이소부 티 로 니트릴 ) 를 미리 용해 해 두 고 , 구상 무기 필러 를 소 정량 ( 표 3 ) 첨가 혼합 하 여 , 유발 ( 乳鉢 ) 로 페이스트 화 했 다 . 이것 을 , 95 ℃ 의 질소 가압 하 에서 1 시간 가열 함 으로써 , 중합 경화 시켰 다 . 이 경 화체 를 , 진동 볼 밀 을 이용 하 여 분쇄 하 고 , 또한 0 . 02 질량 % 의 γ - 메타크릴 로일 옥시 프로필 트리 메 톡 시 실란 에 의해 , 에탄올 중 , 90 ℃ 에서 5 시간 환류 함 으로써 표면 처리 를 수행 하 여 , 하 기 표 3 에 나타내 는 복합 필러 CF 1 , CF 2 를 얻 었 다 . 표 3 중 의 괄호 안 의 수치 는 , 중합 성 단량체 및 구상 무기 필러 의 사용량 ( 단위 : 질 량부 ) 을 나타낸다 .